少なくとも第1および第2の反射偏光子1、2と、液晶色素層3とを有する調光ガラス8であって、前記液晶色素層3は前記第1および第2の反射偏光子1、2の間に設けられ、前記液晶色素層3の二色性色素6と液晶7の配向は可変であり、前記第1および第2の反射偏光子1、2はλ1~λ2の波長範囲の電磁放射について設けられ、前記調光ガラス8を通る電磁放射の透過率が、λ3~λ4の波長範囲においては色素吸収により制御され、かつ、λ1~λ2の波長範囲においては前記液晶色素層3の前記液晶7と前記色素6の配向により制御されるように前記液晶色素層3は選択され、λ1~λ2の波長範囲は750nm~2000nmの波長範囲内であり、かつ、λ3~λ4の波長範囲は380nm~750nmの波長範囲内である、ことを特徴とする調光ガラス。前記液晶色素層3の配向により、λ3~λ4の波長範囲およびλ1~λ2の波長範囲の透過率が同時に制御される、請求項1記載の調光ガラス8。前記第1および第2の反射偏光子1、2はλ1~λ2の波長範囲の電磁放射を偏光する、請求項1または2記載の調光ガラス8。前記液晶7と前記色素6の配向により、前記液晶色素層3を通るλ1~λ2の波長範囲の電磁放射の偏光状態が制御される、請求項1から3のいずれか1項記載の調光ガラス8。前記第1および第2の反射偏光子1、2は直線偏光または円偏光の選択性ブラッグ反射器である、請求項1から4のいずれか1項記載の調光ガラス8。前記反射偏光子はコレステリック液晶ポリマーである、請求項1から5のいずれか1項記載の調光ガラス8。前記液晶色素層3の前記色素6は蛍光性色素である、請求項1から6のいずれか1項記載の調光ガラス8。前記液晶色素層3の前記液晶7と前記色素6の配向は、前記調光ガラス8への電圧印加によって可変である、請求項1から7のいずれか1項記載の調光ガラス8。前記調光ガラス8のλ1~λ2の波長範囲における透過率は0~50の範囲内である、請求項1から8のいずれか1項記載の調光ガラス8。前記調光ガラス8のλ3~λ4の波長範囲における透過率は5~80の範囲内である、請求項1から9のいずれか1項記載の調光ガラス8。本発明の課題は、異なる波長範囲の電磁放射の制御された透過を可能とするガラスを提供することである。上記課題は、請求項1の特徴を有する調光ガラスにより解決される。調光ガラスは、好ましくはブラッグ反射に基づく2つの反射偏光子の間に挟まれた、二色性色素を含むゲストホスト液晶システム液晶色素層を含む。反射偏光子は電磁放射の1つの偏光状態を反射する一方で、他の偏光方向は透過される。2つの異なる波長範囲に作用する、位相遅延retardationに基づいてかつ二色性色素によってスイッチングする組み合わせのシステムは、従来技術のいずれの文献にも開示されていない。反射偏光子と二色性色素との組み合わせた使用も、従来技術には開示されていない。したがって、本発明によれば、2つの異なる波長範囲を制御する調光ガラスが提供される。好ましくは、液晶色素層の配向によって、λ3~λ4の波長範囲における透過率とλ1~λ2の波長範囲における透過率が同時に制御される。以下の詳細な説明では、電磁放射の語が用いられており、この語は好ましくは光放射を指す。光の語が用いられる場合、これが電磁放射を意味することは明確である。請求項1の特徴を有する調光ガラスによれば、透過された放射全体の正確な制御が可能である。この調光ガラスでは、λ3~λ4の波長範囲における可視透過の、透過率50超の明状態からより暗い状態へのスイッチングが可能であり、一方で、λ1~λ2の波長範囲におけるIR透過を20未満の暗状態へのスイッチングが可能である。さらに、可視透過波長範囲とIR透過波長範囲とを独立にスイッチングすることもできる。第1および/または第2の偏光子は直線反射偏光子または円反射偏光子であってよい。第1および/または第2の偏光子は、スイッチング液晶色素層が第1および第2の反射偏光子の間にある限り、調光ガラスの外側に設けられまたは中間層として設けられてよい。第1および/または第2の反射偏光子は好ましくはブラッグ反射に基づいている。ブラッグ反射は光が反射率の周期的変化を示す媒質を通る時に生じ、ここで、反射率の変化の周期長さは電磁放射の波長の桁である。偏光選択性ブラッグ反射器は、たとえば、平面内の一方向においてのみ反射率の変化が生じたときに形成される。これを実現する1つの方法は、コレステリック液晶ポリマーを使用することである。コレステリック層を介した反射率の変化は光の1つの円偏光状態右回りまたは左回りのブラッグ反射を生じ、すなわち、反射偏光子右回りは右旋円偏光RHCPL、左回りは左旋円偏光LHCPLとして作用する。偏光子が作用する波長範囲または波長領域はコレステリック液晶ポリマー層のコレステリックピッチ、反射率および複屈折性に依存し、この波長範囲はλ1~λ2で表される。コレステリック円偏光子は、反射帯域の幅を広げるため、厚さ方向においてらせんピッチが変化してもよい。コレステリック偏光子の最大透過率は偏光子の厚さを変化させることにより調整可能である。同一ピッチ長において約10回未満の完全回転らせんを有するコレステリック層は、電磁放射の50未満を反射する。代わりに、反射を低下させるために反対の向きを有する層を混ぜてもよい。コレステリック偏光子はたとえば液晶ポリマーのホモジニアス層から形成可能である。代わりに、コレステリック偏光子はポリマーコーティングに含入されたコレステリックフレークから形成されてもよい。円反射偏光子ではなく、直線反射偏光子を用いてもよい。直線反射偏光子の一実施形態は、3M社製のDBEF登録商標DualBrightnessEnhancementFilmである。このフィルムは1つの面内方向についてのみフィルムの厚さ方向の反射率を調整できる。代わりに、直線反射偏光子は、コレステリック反射偏光子を1/4λ波長板と組み合わせて用いて構築してもよい。コレステリック液晶ポリマー反射器の利点は、コレステリックピッチを調節することにより、その反射波長を簡単に調整できることである。反射帯域は液晶の複屈折性により制限され、したがって、中心波長および複屈折性に依存して典型的には100nmであるが、複数の層を加えることによりまたはピッチにおける勾配を形成することにより、反射帯域は拡大可能である。好ましい実施形態では、液晶色素層における液晶と色素の配向によって、液晶色素層を通る波長範囲λ1~λ2の電磁放射の偏光状態が制御される。さらに好ましくは、第1および第2の反射偏光子は波長範囲λ1~λ2における電磁放射を偏光する。好ましい実施形態では、反射偏光子は、コレステリック液晶ポリマーである。液晶色素層中の色素は二色性色素であり、より好ましくは蛍光性色素である。さらに好ましくは、液晶色素層中の液晶の配向と色素の配向は調光ガラスへの電圧印加によって可変である。好ましい実施形態では、このような電界は基板の上および/または下に設けられた2つの透明導体により液晶色素層に印加される。液晶色素層LC色素層は、好ましくは波長範囲λ3~λ4における電磁放射を吸収する色素を含む。さらに、液晶色素層は、材料の複屈折性と配向により、波長領域λ1~λ2のためのスイッチング波長板として作用する。LC色素層の色素と液晶が、LC色素層が半波長位相遅延子として作用するように設けられている場合、波長範囲λ1~λ2における最大理論的には100の電磁放射は以下のように反射される:-RHCPLの反射を仮定:入射光から右回りの円偏光成分が波長λ1~λ2に関して第1の偏光器で反射される。これはこの範囲の光の最大50であり、この範囲外の波長は透過される;-透過光は左回りの円偏光を有する。この光は液晶色素層によって半波長分位相遅延され、これは光の偏光状態を右回りの円偏光光に変化させる;-領域λ1~λ2におけるこの右回りの円偏光光は第2のコレステリック層によって反射される。波長板を通して戻る際に、光は再び左回りの円偏光光に変換され、システムを出る。波長板すなわちLC色素層中の液晶と色素の配列は位相遅延ゼロに設定され、電磁放射の左回り成分はシステムを通して透過される。これは調光ガラスを介した透過率が高いことを意味する。さらに、スイッチング比を向上させるためまたは角度依存性を最小化するため、スイッチング不可の静的な、位相遅延層が用いられてもよい。液晶ポリマーの位相遅延層を用いる場合、面内配向およびホメオトロピック配向が好ましい。代替的実施形態では、λ1~λ2用の上下の円偏光子は反対の旋回性を有し、波長範囲λ1~λ2に関する最低の透過率は液晶色素層中の液晶と色素の構成により形成される波長板が位相遅延を有しないときに実現され、最高の透過率は液晶色素層中の液晶と色素の配向により形成される波長板が半波長位相遅延にスイッチングされたときに実現される。反射偏光子の配向、スイッチング可能かつ静的波長板の代替的な組み合わせも可能である。同時に、波長間隔λ3~λ4における電磁放射は二色性色素と相互作用する。二色性色素は分子の1つの軸に沿って高い吸収を有するが他の軸に沿っては低い吸収を有し、光吸収値と低吸収値との比は1.5より大きい。光の伝播方向に垂直な吸収軸高吸収から色素の伝播方向に平行な軸低吸収に色素をスイッチングすることにより、領域λ3~λ4における吸収は制御可能である。液晶色素層の配向は好ましくは液晶色素層の一方の側に配置された配向制御層により制御される。配向制御層は、好ましくは液晶色素層の上側および/または下側と直接接触している。好ましくは、配向制御層は電極上のポリイミド層を含む二重層であるか、または、単一の光応答性コマンドサーフェスである。ポリイミド層は研磨された、ラビングされた、あるいは、研磨されていないまたはラビングされていないポリイミド層であってよい。配向制御層が電極上のポリイミドの二重層である場合、ポリイミド層は厚さ20nm~400nm、より好ましくは30nm~300nm、最も好ましくは50nm~200nmの薄層である。より好ましくは、電極上のポリイミドの二重層は配向制御層として用いられ、各二重層は二重層構造のポリイミド層がスイッチング層に最も近く配置されるように積層される。好ましい実施形態では、電極は透明性を示す。好ましくは、2つの電極はスイッチング層の上側および下側のいずれか一方の上に配置されるか、または、スイッチング層の一方の側の上の面内パターニングされた電極として設けられ、電極によって光学装置に電圧が印加可能である。配向制御層が光応答性コマンドサーフェスである場合、ルミネセント材料の配向は光学装置のコマンドサーフェス上に放射される所定波長光の強度により制御される。好ましくは、コマンドサーフェスは200nm~1000nm、より好ましくは300nm~450nmの光放射により制御される。光応答性コマンドサーフェスは薄層であり、厚さが50nm以下、より好ましくは150nm以下、最も好ましくは200nm以下の自己集合性単分子層であってよい。配向層は好ましくは、アゾベンゼン、スチルベン、ケイ皮酸エステル、α-ヒドラゾノ-β-ケトエステル、スピロピラン、ベンジリデンフタルイミデンまたはベンジリデンアセトフェノンなどのホトクロミック化合物を用いることができる。液晶色素層の配向とは層分子の平均的な分子配向を指す。一般的な分子配向は、一軸平面状構成、ツイステッドネマチックTN、スーパーツイステッドネマチックSTN、斜めsplayedまたはコレステリックである。TNまたはSTNモードにおいて、色素分子は基板に平行に配向され、ここで、分子ダイレクタはセルの厚さ全体にわたって、TNについては約90度、または、STNについては約270度の回転を形成する。ホメオトロピック配向では、色素分子は基板に垂直に配向されている。平面状一軸モードでは、色素分子は、一方向を指向する色素分子ダイレクタによって、基板に平行に配向されている。状態間の色素分子の配向を制御または変更するために多数の方法を用いることができる。最も重要であり、実際に用いられるものは、表面配向技術および電界である。電圧印加により液晶の配向を変えることにより、二色性色素の位相遅延および配向が変えられる。これは位相遅延による波長範囲λ1~λ2における反射と、波長範囲λ3~λ4における吸収に影響する。このやり方における構成は、両方の波長間隔についての制御を可能とする。波長範囲λ3~λ4において活性のある反射防止層がサンドイッチ構造の外側上においてシステムに加えられてもよい。波長範囲λ1~λ2は波長範囲750nm~2000nmの範囲内にある。波長範囲λ3~λ4は波長範囲380nm~750nmの範囲内にある。好ましくは、波長範囲λ1~λ2とλ3~λ4とは完全に重ならないλ1<λ3かつλ2<λ4、または、λ1>λ3かつλ2>λ4。好ましくは、波長範囲λ1~λ2における電磁放射の透過率は0~50の範囲内である。さらに好ましくは、波長範囲λ3~λ4における電磁放射の透過率は5~80である。好ましくは、波長間隔λ3~λ4における透過率の最低レベルは最高の透過状態について50である。波長間隔λ1~λ2における反射の最低レベルは最高の透過状態について40である。調光ガラスは車両や、家屋またはグリーンハウスなどの建築物のガラスとして好ましく用いられる。本発明は添付図面および実施例を参照して以下でさらに説明される。図1には、調光ガラスに関する、波長に依存する透過率Tが示されている。調光ガラスは吸収部Aと反射部Rとを有する。透過率は波長範囲λ3~λ4における電磁放射に関して色素吸収により大きく低減され、透過率は波長範囲λ1~λ2における電磁放射の反射により大きく低減される。図2は、調光ガラス8の一実施形態を示す。調光ガラス8は第1の偏光子1と、第2の偏光子2と、液晶色素層3と、2つの配向制御層4と、2つの基板層5とを有する。配向制御層4は二重層4として構成されている。好ましくは、配向制御層4の2つの層は透明導体および/またはポリマー配向層たとえばポリイミドまたはポリビニルアルコールである。図3のスキームは存在しうる液晶色素層3の構成を示す。液晶色素層3中の液晶7はゲストホストシステムの機能を有し、二色性色素6の分子配向を制御する。図4には、調光ガラス8に関する、波長に依存する透過率Tが示されており、ここで、線Tmaxは調光ガラス8の最高の透過状態を示し、線Tminは後述の実施例1における構成に関する最低の透過状態を示す。図5には、後述の実施例2の構成に関する調光ガラス8に関する波長に依存する透過率Tが示されており、ここで、線Tmaxは調光ガラス8の最高の透過状態を示し、線Tminは最低の透過状態を示し、線Tは可視光透過が最小化されかつ赤外光透過が視覚的な心地よさと暖かさに関して最大化される透過状態を示し、電圧が一体化された電極の間に印加されるときに実現される。実施例1:この実施例における構成は図2の調光ガラスに関する装置構成に従い、以下を含む:-同じ硬度のコレステリックLCポリマー層上下。これらは範囲780~2000nmにおけるRHCPLを反射する;-アゾベンゼンおよびアントラキノン系色素ベースの二色性色素の混合物を含む液晶色素層。これは分子の長さに沿った吸収軸を有し、波長範囲350~780nmにおいて吸収を示し、E7Merck社製などの液晶ホスト中に溶解される。液晶色素層の層厚さは10μmである。上下の配向層はオフ状態電圧印加無しにおける分子構造がツイステッドネマチック配向であるように処理される。さらに、配向層は液晶色素層にわたって電界を印加可能な透明導体を含む。電界印加が無いとき、分子構成はツイステッドネマチック構成である。AC電圧100Hz、10Vの印加により、配向はTNツイステッドネマチックからホメオトロピックにスイッチングされる。2つの状態についての透過率は以下に列記され、以下の表1に示されている。このようにして、明状態における高い可視透過性が実現される一方で、暗状態では低いIR透過性のみが存在する。実施例2:この実施例における構成は、図2の調光ガラスと同様の調光ガラスを示す:-同じ硬度を有するコレステリックLCポリマー層上下;-分子の長さ方向に沿って吸収軸を有する二色性色素;-基板の一方は、面内スイッチングを可能とするために互いにかみ合う指パターンの2つの電極を有する。他方の基板はホモジニアス導電層を有する当該システムについて3つの電極。この装置は電界により一方の基板上の面内電極を用いてTNから平面状配向にスイッチング可能である。2つの基板にかけて電圧が印加されると、ホメオトロピック配向が得られる。3つの状態に関する透過率は表2に示されている。このようにして、透過の3つの状態が実現可能であり、IR透過は可視透過に対して独立に制御される。